(57)【要約】【課題】ケミカルフィルタの寿命を、簡便かつ正確に推定する。【解決手段】ケミカルフィルタ１０を、フィルタ層１１〜１７で構成する。ケミカルフィルタ１０には、フィルタ層１１〜１７の積層方向に沿って空気が通過する。各フィルタ層１１〜１７は、対象ガス成分を吸着可能な吸着剤が付着されている。フィルタ層１１〜１７それぞれの一部をサンプリングして、所定容積あたりの吸着量を測定する。その測定した吸着量から、各フィルタ層１１〜１７の対象ガス成分の吸着量データを算出する。各フィルタ層１１〜１７の吸着量データを対比して、ケミカルフィルタの寿命を推定する。【選択図】図１
2009254942.tif 000002
【特許請求の範囲】
【請求項１】
対象ガス成分を吸着可能な吸着剤が付着されており、通過された気体中の対象ガス成分を吸着して除去するケミカルフィルタの寿命を推定する寿命推定方法であって、
前記気体の流れ方向における前記ケミカルフィルタの一部の前記対象ガス成分の吸着量データと、前記ケミカルフィルタ全体、又は前記一部とは前記流れ方向において位置が異なる前記ケミカルフィルタの他の一部の対象ガス成分の吸着量データとを対比して、前記ケミカルフィルタの寿命を推定することを特徴とする寿命推定方法。
【請求項２】
前記気体の流れ方向において位置が異なる、前記ケミカルフィルタの複数箇所の前記対象ガス成分の所定容積あたりの吸着量を測定し、
前記ケミカルフィルタ全体の吸着量データは、前記複数箇所の前記所定容積あたりの吸着量から求められ、
前記一部及び前記他の一部は、少なくとも１つの前記箇所を含み、
前記一部及び前記他の一部の吸着量データは、その一部又は他の一部に含まれる前記少なくとも１つの箇所における前記所定容積あたりの吸着量から求められることを特徴とする請求項１に記載の寿命推定方法。
【請求項３】
前記ケミカルフィルタは、前記流れ方向に沿って、複数のフィルタ部分に分けられ、前記箇所それぞれは前記フィルタ部分それぞれに含まれ、
前記各箇所で測定された所定容積あたりの吸着量に基づいて、前記フィルタ部分それぞれの吸着量データを求め、
前記ケミカルフィルタ全体の吸着量データは、前記全てのフィルタ部分の吸着量データから求められ、
前記一部及び前記他の一部の吸着量データそれぞれは、少なくとも１つの前記フィルタ部分の吸着量データから求められることを特徴とする請求項２に記載の寿命推定方法。
【請求項４】
前記ケミカルフィルタは前記流れ方向に沿って、前記対象ガス成分を吸着可能な前記吸着剤が付着されたフィルタ層が複数積層されて構成されており、
前記フィルタ層それぞれは、前記フィルタ部分それぞれであることを特徴とする請求項３に記載の寿命推定方法。
【請求項５】
前記一部の吸着量データと、前記ケミカルフィルタ全体の吸着量データとを対比することにより、前記ケミカルフィルタの寿命を推定し、
前記一部は、前記ケミカルフィルタの、上流側の端面から前記流れ方向における所定厚さ分の部分であることを特徴とする請求項１に記載の寿命推定方法。
【請求項６】
前記ケミカルフィルタは、所定の使用期間使用されたフィルタであり、或いは前記対象ガス成分を所定濃度で含む試験用エアが、所定の流量で一定時間通過させられて、所定の使用期間使用されたとみなされたフィルタあって、
前記ケミカルフィルタ全体の吸着量データに対する前記一部の吸着量データの比率と、前記使用期間から、ケミカルフィルタの寿命を推定すること特徴とする請求項５に記載の寿命推定方法。
【請求項７】
前記比率が目標比率に達したとき、前記所定厚さが破過されたフィルタ厚さであるとみなし、前記使用期間と前記破過されたとみなされたフィルタ厚さに基づき、ケミカルフィルタ全体が破過されると推定される時期をケミカルフィルタの寿命とすることを特徴とする請求項６に記載の寿命推定方法。
【請求項８】
試験用ケミカルフィルタに、前記対象ガス成分を所定濃度で含むエアを、所定流量で予め通過させ、そのときの前記試験用ケミカルフィルタの寿命に対する前記エアのエア通過時間の比率と、前記試験用ケミカルフィルタにおける前記破過されるとみなされるフィルタ厚さとの関係を予め求めておき、
その求められた関係を用いて、前記使用された或いは使用されたとみなされた前記ケミカルフィルタの使用時間と、そのときのフィルタの前記破過されたとみなされたフィルタ厚さに基づき、前記ケミカルフィルタの寿命を推定することを特徴とする請求項７に記載の寿命推定方法。
【請求項９】
対象ガス成分を含む気体が通過され、前記対象ガス成分を吸着するためのケミカルフィルタであって、
前記対象ガス成分を吸着可能な吸着剤が付着されたフィルタ層が、前記気体の流れ方向に沿って複数積層されて構成されることを特徴とするケミカルフィルタ。
【発明の詳細な説明】
【技術分野】
【０００１】
本発明は、クリーンルームや半導体製造装置の空調システム等に使用されるケミカルフィルタの寿命を推定する方法に関する。
【背景技術】
【０００２】
半導体装置の製造工程においては、空気中の不純物を除去し、空気の清浄度を高めることが不可欠である。例えば、製造工程で発生する酸性ガス、塩基性ガス、有機ガス等の汚染ガスを除去し、クリーンルーム内等の清浄度を向上させるために、ケミカルフィルタが使用される。ケミカルフィルタは、ウレタンフォーム等のフィルタ基材に吸着剤を付着して構成され、吸着剤で汚染ガスを吸着して、空気中の汚染ガスを除去するものである。
【０００３】
ケミカルフィルタにおいて、吸着剤による汚染ガスの吸着が進むと吸着剤の吸着性能が低下するため、汚染ガスを所定量以上吸着したフィルタについては、新たなものに交換する必要がある。フィルタの交換時期を判定する方法としては、例えば検知管等を用いて、フィルタの上流側の不純物濃度と、下流側の不純物濃度とを測定し、これら測定値からフィルタの不純物除去効率を算出して、その除去効率が所定の値に達した時点を交換時期とする方法が知られている(例えば、特許文献１の図６参照)。
【０００４】
また、例えば、使用中のフィルタを取り出し、そのフィルタへの汚染物質の吸着量を測定して、残存寿命を推定する方法も知られている。この方法においては、測定された吸着量と、予め測定されたケミカルフィルタの吸着容量とを対比することにより、残存寿命を推定することができる。
【特許文献１】特開２０００−１５７８２６号公報
【発明の開示】
【発明が解決しようとする課題】
【０００５】
ところで、半導体製造工程では、種々の汚染ガスが発生するが、その代表的なものとして、露光工程で発生するトリメチルシラノール（ＴＭＳ）が知られている。ＴＭＳは、例えば、フィルタ基材に活性炭等を付着したケミカルフィルタを用いて、物理吸着によって除去される。
【０００６】
しかし、ＴＭＳは検知管では検知しにくい傾向にあり、ＴＭＳが汚染物質として存在する場合、検知管を用いてケミカルフィルタの交換時期を判定しようとすると、検査機器や検査方法が複雑になり、交換時期を正確かつ簡便に判定するのは困難である。
【０００７】
また、ＴＭＳのような有機不純物を物理吸着により除去する場合、フィルタの吸着容量は、空気中の不純物の濃度が高くなると多くなり、低くなると少なくなる傾向にある。したがって、測定された吸着量とフィルタの吸着容量を対比させて残存寿命を推定する方法では、正確に残存寿命を推定することはできない。
【０００８】
さらに、ＴＭＳは低沸点物質であるため、一旦フィルタに吸着されても、フィルタから離脱しやすい傾向にあり、ＴＭＳを対象ガス成分とすると、フィルタ寿命を正確に判定しくい傾向にある。すなわち、従来、ＴＭＳのような低沸点有機不純物を吸着するためのフィルタの交換時期を判定するのは困難であった。
【０００９】
そこで、本発明は以上の問題点に鑑みて成されたものであり、従来寿命が推定しにくかった、ＴＭＳ等の低沸点有機不純物等を吸着するためのケミカルフィルタ等であっても、簡便かつ正確に寿命を推定することができるケミカルフィルタの寿命推定方法を提供することを目的とする。
【課題を解決するための手段】
【００１０】
ケミカルフィルタは、使用開始直後においては、上流側部分において特定ガス成分の吸着量が相対的に多くなり、下流側部分において特定ガス成分の吸着量が相対的に少ない。しかしケミカルフィルタは使用とともに、上流側部分の吸着剤がガス成分によって飽和されることになり、上流側から徐々に破過されることとなる。そのため、使用時間が長くなると、下流側部分にも徐々にガス成分が吸着され、上流側部分と下流側部分のガスの吸着量の差が小さくなると共に、ガスによって飽和された部分、すなわち破過された部分は、除々に下流側に広がることになる。
【００１１】
本発明に係る寿命推定方法は、このような性質を利用してケミカルフィルタの寿命を推定する方法であり、対象ガス成分を吸着可能な吸着剤が付着されており、通過された気体中の対象ガス成分を吸着して除去するケミカルフィルタの寿命を推定する寿命推定方法であって、気体の流れ方向におけるケミカルフィルタの一部の対象ガス成分の吸着量データと、ケミカルフィルタ全体の対象ガス成分の吸着量データとを対比して、ケミカルフィルタの寿命を推定することを特徴とする。または、気体の流れ方向におけるケミカルフィルタの一部の対象ガス成分の吸着量データと、上記ケミカルフィルタの一部とは流れ方向において位置が異なるケミカルフィルタの他の一部の対象ガス成分の吸着量データとを対比して、ケミカルフィルタの寿命を推定することを特徴とする。
【００１２】
気体の流れ方向において位置が異なる、ケミカルフィルタの複数箇所の対象ガス成分の所定容積あたりの吸着量を測定することが好ましく、上記ケミカルフィルタ全体の吸着量データは、複数箇所の所定容積あたりの吸着量から求められる。また、上記ケミカルフィルタの一部及び他の一部は、少なくとも１つの上記箇所を含み、その一部及び他の一部の吸着量データは、その一部又は他の一部に含まれる少なくとも１つの箇所における所定容積あたりの吸着量から求められる。
【００１３】
ケミカルフィルタは、流れ方向に沿って、複数のフィルタ部分に分けられ、上記箇所それぞれはフィルタ部分それぞれに含まれ、各箇所で測定された所定容積あたりの吸着量に基づいて、フィルタ部分それぞれの吸着量データが求められることが好ましい。そして、ケミカルフィルタ全体の吸着量データは、全てのフィルタ部分の吸着量データから求められると共に、上記ケミカルフィルタの一部及び他の一部の吸着量データそれぞれは、少なくとも１つのフィルタ部分の吸着量データから求められる。
【００１４】
ケミカルフィルタは流れ方向に沿って、対象ガス成分を吸着可能な吸着剤が付着されたフィルタ層が複数積層されて構成されており、フィルタ層それぞれは、上記フィルタ部分それぞれであることが好ましい。
【００１５】
上記ケミカルフィルタの一部の吸着量データと、ケミカルフィルタ全体の吸着量データとを対比することにより、ケミカルフィルタの寿命を推定する場合、上記ケミカルフィルタの一部は、上流側の端面から流れ方向における所定厚さ分の部分であることが好ましい。
【００１６】
ケミカルフィルタは、例えば、所定の使用期間使用されたフィルタであり、或いは対象ガス成分を所定濃度で含む試験用エアが、所定の流量で一定時間通過させられて、所定の使用期間使用されたとみなされたフィルタである。この場合、ケミカルフィルタ全体の吸着量データに対する一部の吸着量データの比率と、使用期間から、ケミカルフィルタの寿命が推定されることが好ましい。特に、比率が目標比率に達したとき、上記所定厚さが破過されたフィルタ厚さであるとみなし、その破過されたとみなされたフィルタ厚さと、上記使用期間とに基づき、ケミカルフィルタ全体が破過されると推定される時期をケミカルフィルタの寿命とすることが好ましい。
【００１７】
本発明では、試験用ケミカルフィルタに、対象ガス成分を所定濃度で含むエアを、所定流量で予め通過させ、そのときの試験用ケミカルフィルタの寿命に対するエア通過時間の比率と、試験用ケミカルフィルタにおける破過されるとみなされるフィルタ厚さとの関係を予め求めておいても良い。この場合、その求められた関係を用いて、使用された或いは使用されたとみなされたケミカルフィルタの使用時間と、そのときのフィルタの破過されたとみなされたフィルタ厚さに基づき、ケミカルフィルタの寿命を推定することが好ましい。
【００１８】
本発明に係るケミカルフィルタは、対象ガス成分を含む気体が通過され、対象ガス成分を吸着するためのケミカルフィルタであって、対象ガス成分を吸着可能な吸着剤が付着されたフィルタ層が、気体の流れ方向に沿って複数積層されて構成されることを特徴とする。
【発明の効果】
【００１９】
本発明においては、フィルタの流れ方向における一部の吸着量データと、フィルタ全体又は他の一部の吸着量データを対比することにより、フィルタ寿命が推定される。したがって、フィルタの吸着容量を参考にせずに、さらには特別な測定機器を用いずにフィルタ寿命を推定できるので、より正確かつ簡便にフィルタ寿命を推定できる。
【発明を実施するための最良の形態】
【００２０】
以下本発明について、図面を参照しつつ説明する。
図１は、本発明の第１の実施形態において、寿命推定の対象となるケミカルフィルタの構成を示す。図１に示すように、ケミカルフィルタ１０は、マット状のフィルタ層１１〜１７が積層されて構成される。フィルタ層１１〜１７それぞれは、例えば三次元網状骨格構造を有するポリウレタンフォーム等のフィルタ基材に、無数の吸着剤が均等に付着されて構成される。
【００２１】
各フィルタ層１１〜１７の吸着剤は、本実施形態では、いわゆる物理吸着能を有する物理吸着剤であって、空気中のＴＭＳ等のガス状有機物を吸着することが可能である。吸着剤としては、例えば、活性炭、アルミナ、ゼオライト、ポリシリコン等が使用されるが、好ましくは活性炭が使用される。すなわち、ケミカルフィルタ１０全体には、物理吸着剤が均等に付着されていることになり、ケミカルフィルタ１０は、通過された気体中のガス状有機物を吸着して除去する。本実施形態におけるケミカルフィルタ１０は、ＴＭＳを主に除去するためのフィルタとして使用され、下述する寿命推定方法において、対象ガス成分となるのはＴＭＳである。
【００２２】
本実施形態では、各フィルタ層１１〜１７は、実質的に同一の構成を有している。すなわち、各フィルタ層１１〜１７は、互いに同一のフィルタ厚さ（積層方向の高さ）、及び縦横の長さを有している。また、フィルタ基材の種類、吸着剤の付着量、及び吸着剤の種類も互いに同一であることが好ましい。
【００２３】
本実施形態におけるケミカルフィルタ１０には、フィルタ層１１〜１７の積層方向（フィルタ厚さ方向）に空気が通風される。すなわち、フィルタ層１１〜１７は、空気の流れ方向Ｈに沿って積層されており、フィルタ層１１が最も上流側のフィルタ層、フィルタ層１７が最も下流側のフィルタ層となる。
【００２４】
次に、本実施形態におけるケミカルフィルタ１０の寿命推定方法について、図１、２を用いて説明する。本実施形態において、寿命推定の対象となるケミカルフィルタ１０は、例えば、クリーンルーム等で実際に使用期間Ｐ使用されたものである。
【００２５】
本実施形態の推定方法では、まず、ケミカルフィルタ１０のフィルタ層１１〜１７それぞれに含まれる一部の箇所それぞれが、測定サンプルとして切り取られて採取される（ステップＳ１）。各フィルタ層１１〜１７から採取された測定サンプルは、互いに同一の容積（単位容積）を有しており、測定サンプルとして切り取られる箇所は、フィルタ層１１〜１７それぞれにおいて、厚さ方向の位置、および縦横の位置も同一であり、厚さ方向および縦横の位置がいずれもフィルタ層１１〜１７それぞれにおける中心位置であることが好ましい。このような測定サンプルは、各フィルタ層１１〜１７それぞれの全体を代表するサンプルとして使用されても、実際の値との誤差が生じにくい。
【００２６】
次に、各測定サンプルは、所定量の有機溶剤(例えば、アセトンとヘキサン等)中に入れられて、超音波振動により、吸着された有機物が抽出される（ステップＳ２）。抽出された有機物は、例えば、ＧＣ−ＦＩＤ、ＧＣ−ＭＳ等のガスクロマトグラフィーに導入され、対象ガス成分（ＴＭＳ）の重量、すなわち、測定サンプルへの対象ガス成分の吸着量が測定される（ステップＳ３）。
【００２７】
ステップＳ３で測定された対象ガス成分の吸着量は、各フィルタ層１１〜１７における、単位容積（所定容積）あたりの対象ガス成分の吸着量とされる。そして、その単位容積当たりの吸着量から、各フィルタ層１１〜１７それぞれの全容積における対象ガス成分の吸着量Ａが、各フィルタ層１１〜１７（すなわち、単位厚さあたり）の吸着量（吸着量データ）として算出される（ステップＳ４）。例えば、測定された単位容積あたりの吸着量がＡＰである場合、単位容積をＶＰ、各フィルタ層における全容積をＶとすると、各フィルタ層それぞれにおける、対象ガス成分の吸着量ＡはＶ／ＶＰ×ＡＰで算出される。なお、以下の説明では、各フィルタ層１１〜１７それぞれにおけるガス状有機物の吸着量を、Ａ１〜Ａ７とする。
【００２８】
次いで、上記吸着量Ａ１〜Ａ７から、ケミカルフィルタ１０の上流側の端面１０Ｕ（図１においてはフィルタ層１１の上面）から所定の厚さ分の対象ガス成分の吸着量が算出される(ステップＳ４)。具体的には、ケミカルフィルタ１０の端面１０Ｕから１層分のフィルタ厚さＴ１における吸着量（Ａ１）、端面１０Ｕから２層分のフィルタ厚さＴ２における吸着量（Ａ１＋Ａ２）、さらには端面１０Ｕから３層分乃至７層分のフィルタ厚さＴ３〜Ｔ７それぞれにおける吸着量が算出される。なお、７層分のフィルタ厚さＴ７の吸着量は、換言すると、ケミカルフィルタ１０全体の吸着量（Ａ１＋Ａ２＋・・・＋Ａ７）である。
【００２９】
次に、ケミカルフィルタ１０全体の吸着量（フィルタ全体の吸着量データ）に対する、フィルタ厚さＴｎ（ｎは１〜６の整数）分の吸着量（フィルタの一部の吸着量データ）の比率が、除去効率Ｒｎとして算出される（ステップＳ５）。すなわち、端面１０Ｕから１層分、２層分、・・・、６層分のフィルタ厚さＴ１、Ｔ２、・・・、Ｔ６それぞれの除去効率Ｒ１、Ｒ２、・・・、Ｒ６が、以下の式（１）に基づいて算出される。
【数１】
2009254942.tif 000003
【００３０】
次いで、各除去効率Ｒ１〜Ｒ６と、目標除去効率が対比され、上端１０Ｕから何層分のフィルタ厚さＴｎにおいて、除去効率が目標除去効率に達したが特定される（ステップＳ６）。なお、目標除去効率は、ケミカルフィルタ１０全体がその除去効率以下となれば、ケミカルフィルタ１０を通過した空気を十分に浄化できない値に設定されている。そのため本実施形態では、端面１０Ｕから目標除去効率に最初に達したフィルタ層までは、破過されたフィルタ層とみなされ、ステップＳ６では何層分のフィルタ厚さＴｎが破過されたかが特定される。
【００３１】
そして、破過されたとみなされたフィルタ厚さＴｎに基づき、ケミカルフィルタ１０全体が破過されると推定される時期、すなわちケミカルフィルタの寿命が推定される。例えば、除去効率Ｒ１、Ｒ２が目標除去効率に達しておらずに、除去効率Ｒ３が目標除去効率に達していた場合、上端１０Ｕから３層分のフィルタ厚さＴ３で目標除去効率に達したことになる。この場合、ケミカルフィルタ１０は、７層中３層のフィルタ層が破過される一方、４層のフィルタ層はまだ破過されていないとみなされる。本実施形態では、ケミカルフィルタ１０は、使用時間Ｐに対して、比例的に破過されるとみなされ、フィルタの寿命消費率（ケミカルフィルタ１０の全体寿命に対する使用期間Ｐの割合）は、３／７と求められる（ステップＳ７）。この寿命消費率から、ケミカルフィルタ１０の寿命、すなわち、７層全てのフィルタ層が目標除去効率に達する期間は、比例計算により使用期間Ｐに７／３乗じた期間と推定される（ステップＳ８）。
【００３２】
例えば目標除去効率が９０％に設定され、使用期間Ｐが６ヶ月、除去効率Ｒ１〜Ｒ６それぞれが、７６％、８６％、９１％、９４％、９７％、１００％と算出された場合、上端１０Ｕから３層分のフィルタ厚さＴ３で目標除去効率を超えたこととなる。この場合、フィルタの寿命消費率は３／７と判定され、使用期間Ｐ（６ヶ月）に７／３乗じた期間（１４ヶ月）がフィルタの寿命と推定される。
【００３３】
以上のように本実施形態においては、各フィルタ層の対象ガス成分の吸着量データを参考に、フィルタ全体に対して、どの程度の厚さまでフィルタが破過されたかが把握されて、フィルタ寿命が推定される。したがって、本実施形態では、ケミカルフィルタ１０の吸着容量を参照せずにフィルタ寿命が推定されるので、通過される空気のガス濃度にかかわり無く、正確にフィルタ寿命を推定できる。
【００３４】
また、フィルタに吸着された対象ガス成分の吸着量の測定は、特殊な測定機器を用いることなく行うことができるので、本実施形態に係る寿命予知方法は簡便に実施することができる。さらに、ケミカルフィルタ１０は、流れ方向Ｈに沿って、フィルタ層が複数積層されて構成されるので、流れ方向Ｈにおいて異なる箇所の測定サンプルは採取しやすくなる。
【００３５】
さらに、一旦吸着剤に吸着されたＴＭＳ（対象ガス成分）は、一部が吸着剤から再離脱し、下流側に流れていき、ケミカルフィルタにおけるＴＭＳの吸着量は、この再離脱の影響により変化していくことがある。しかし、本実施形態では、流れ方向Ｈにおいて異なる位置の吸着量データが測定されるので、上記再脱離の影響も考慮した上でフィルタ寿命が推定される。
【００３６】
なお、本実施形態では、ステップＳ４において、単位容積あたりの吸着量から、各フィルタ層の吸着量Ａ１〜Ａ７が算出され、吸着量Ａ１〜Ａ７が各フィルタ層の吸着量データとされた。しかし、ステップＳ３で測定された単位容積あたりの吸着量そのものが、各フィルタ層の吸着量データとされても良い。単位容積あたりの吸着量は、フィルタ層１１〜１７それぞれの全体に吸着された特定ガス成分の吸着量そのものを示すものではないが、各フィルタ層１１〜１７それぞれの吸着量を指数的に表すものだからである。なお、本実施形態では、単位容積あたりの吸着量を吸着量データとしても、ステップＳ５で算出される除去効率Ｒ１〜Ｒ６は、吸着量Ａ１〜Ａ７を吸着量データとした場合と同じ値となる。
【００３７】
フィルタの寿命推定方法は、上記方法に限定されず、例えば、フィルタ層１１〜１７それぞれの吸着量データ同士を、対比させて寿命を推定しても良い。このような方法では、例えば、流れ方向におけるケミカルフィルタの一部（例えば、フィルタ層１２）の吸着量データと、その一部より下流側のケミカルフィルタの他の一部(例えば、フィルタ層１６)の吸着量データとを対比させ、これらの比率を求めることにより、ケミカルフィルタの寿命を推定することになる。
【００３８】
なお、本実施形態においては、各フィルタ層１１〜１７の１箇所から、測定サンプルが得られた。しかし各フィルタ層１１〜１７それぞれにおいて、複数箇所から測定サンプルがサンプリングされ、これら測定サンプルで測定された吸着量の平均値が、各フィルタ層１１〜１７それぞれにおける単位容積あたりの吸着量とされても良い。また各フィルタ層１１〜１７それぞれにおいて、測定された複数の吸着量の値のうち、上記平均値に最も近似する値が、各フィルタ層１１〜１７それぞれにおける単位容積あたりの吸着量とされても良い。
【００３９】
なお、本実施形態においては、フィルタ層１１〜１７それぞれの厚さは互いに同一であったが、異なっていても良い。また、測定サンプルの容量（単位容量）は同一であったが互いに異なっていても良い。さらに、フィルタ層１１〜１７それぞれの縦又は横の長さも、互いに同一であったが、異なっていても良い。また、フィルタ層１１〜１７それぞれに付着される吸着剤は、対象ガス成分を吸着できる物理吸着剤であれば、互いに異なるものであっても良い。
【００４０】
次に、本発明における第２の実施形態について説明する。第１の実施形態においては、使用期間Ｐにおいて破過されたとみなされたフィルタ厚さが厚さＴｎの場合、使用期間Ｐと、そのフィルタ厚さＴｎとに基づいて、ケミカルフィルタ１０の寿命は、一義的に比例計算により算出された。しかし、本実施形態ではケミカルフィルタ１０の寿命が、一義的に算出されず、ケミカルフィルタ１０の特性を考慮した上で算出される。また、本実施形態では、後述する試験用ケミカルフィルタ１０’及び実際に使用されるケミカルフィルタ１０（図１参照）は共に、５層のフィルタ層から成り、フィルタ層１１〜１５を有している。したがって、本実施形態では、フィルタ１０、１０’全体の厚さはＴ５となる。以下、本実施形態について、第１の実施形態との相違点を説明する。
【００４１】
本実施形態では、ケミカルフィルタの特性を解析するために、図３に示すフィルタ試験装置２０が用意される。フィルタ試験装置２０は、筒状ケーシング２１、バルブ２２、流量計２３、及びポンプ２４を備え、筒状ケーシング２１の内部には試験用ケミカルフィルタ１０’が挿入装着されている。試験用ケミカルフィルタ１０’は、実際に使用されるケミカルフィルタ１０と同一構成のフィルタであって、未使用の試験用のフィルタである。試験用ケミカルフィルタ１０’の各フィルタ層１１〜１５は、筒状ケーシング２１内部において、その軸方向に沿って積層されている。
【００４２】
筒状ケーシング２１の両端それぞれには、試験用ケミカルフィルタ１０’にエアを導入するための導入管２５、エアを排出するための導出管２６が接続される。ポンプ２４は、導出管２６に接続されており、ポンプ２４によってエアが吸引され、導入管２５から導入されたエアは、筒状ケーシング２１内部の試験用ケミカルフィルタ１０’を通過して、導出管２６から排出される。バルブ２２及び流量計２３は、導出管２６に設けられる。試験用ケミカルフィルタ１０’を通過するエアの流量は、流量計２３によって測定されつつ、バルブ２２によって制御される。
【００４３】
試験用ケミカルフィルタ１０’の特性を解析するための試験手順を図４を用いて説明する。まず、各フィルタ試験装置２０において、導入管２５からＴＭＳを所定濃度で含む試験用エアが導入され、その試験用エアが試験用ケミカルフィルタ１０’を一定流量で通過させられる。このとき、試験用ケミカルフィルタ１０’は複数用意され、フィルタ１０’それぞれには互いに異なる時間エアが通過させられ、すなわち、それぞれ所定時間（エア通過時間）Ｆ１、Ｆ２、・・・、Ｆｎそれぞれの間、上記試験用エアが通過させられる（ステップＳ１１）。
【００４４】
次いで、各試験用ケミカルフィルタ１０’において、そのエア通過時間Ｆ（Ｆ＝Ｆ１、Ｆ２、・・・、Ｆｎ）が経過した時の、所定厚さＴ１〜Ｔ４分それぞれの除去効率Ｒ１〜Ｒ４がステップＳ１〜Ｓ５と同様に算出される。（ステップＳ１２〜Ｓ１６）。そして、各フィルタ１０’において、上端１０Ｕから何層分のフィルタ厚さＴｎにおいて、除去効率が目標除去効率に達したかが特定され、各エア通過時間Ｆ（すなわち、各フィルタ１０’）における、破過されたとみなされるフィルタ厚さＴｎ（破過厚さ）が求められる（ステップＳ１７）。次いで、各エア通過時間Ｆと破過厚さとの関係が求められる（ステップＳ１８）。
【００４５】
表１及び図５を参照にエア通過時間Ｆと破過厚さとの関係の求め方を、具体的に説明する。表１は、各試験用ケミカルフィルタ１０’に流入されたエア通過時間Ｆと、目標除去効率に達したフィルタ厚さＴｎとの関係の一例を示す。本例では、表１から明らかなように、各試験用ケミカルフィルタに対する、エア通過時間Ｆそれぞれが１０、２０、３０、４０時間であるとき、目標除去効率に達したフィルタ厚さＴｎは、Ｔ１、Ｔ２、Ｔ３、Ｔ４となっている。また、エア通過時間Ｆが５０時間であるとき、除去効率Ｒ１〜Ｒ４は全て目標除去効率を超えることはできていない。
【００４６】
【表１】
2009254942.tif 000004
【００４７】
ここで、除去効率Ｒ１〜Ｒ４の全てが、目標除去効率を超えていないときには、フィルタ層は全て（厚さＴ５）が破過され、試験用ケミカルフィルタ１０’は寿命に達していると判定される。そのため表１の例の試験用ケミカルフィルタ１０’は、上記した試験用エアが、５０時間流入されることにより寿命に達したと判定される。したがって、１０、２０、３０、４０、５０時間それぞれのとき、すなわち、フィルタの寿命消費率が１／５、２／５、３／５、４／５、５／５であるとき、破過厚さＴｎそれぞれは、厚さＴ１、Ｔ２、Ｔ３、Ｔ４、Ｔ５となる。
【００４８】
これにより、表１の例のフィルタは、図５のグラフ（１）に示される関数の特性を有することとなる。すなわち、破過厚さＴｎと、フィルタ寿命の関係は、破過厚さＴｎが１層分増加するごとに、全寿命の１／５ずつの寿命が消費される比例関係になる。
【００４９】
次に、本実施形態における、使用時間Ｐの間実際に使用された寿命推定対象のケミカルフィルタ１０（図１参照）の寿命推定方法を、再び図２を用いて説明する。なお、寿命推定対象のケミカルフィルタ１０は、ステップＳ１１〜Ｓ１８の検査でフィルタ特性が求められた試験用ケミカルフィルタ１０’と同一構成のフィルタである。
【００５０】
本実施形態においても、第１の実施形態と同様に、所定の使用時間Ｐ使用された寿命推定対象のケミカルフィルタ１０について、破過されたとみなされたフィルタ厚さＴｎが特定される（ステップＳ１〜Ｓ６）。
【００５１】
ステップＳ７では、グラフ（１）に示される関数から、破過されたとみなされたフィルタ厚さＴｎに応じて、寿命消費率が算定される。例えば、破過されたとみなされたフィルタ厚さＴｎが厚さＴ２である場合、寿命消費率は２／５と算定される。次いで、ステップＳ８において、第１の実施形態と同様に、寿命消費率からフィルタ寿命が推定される。例えば、寿命消費率が２／５である場合、使用期間Ｐに５／２を乗じた期間（Ｐ×５／２）がフィルタ寿命と推定される。
【００５２】
なお、表１のフィルタ例では、破過厚さＴｎは、エア通過時間Ｆの増加に対して比例的に増加したため、結局のところ、フィルタ寿命は、第１の実施形態と同様に算出される。
【００５３】
次に、第２の実施形態において、表２のケミカルフィルタが使用される場合の例を説明する。表２のケミカルフィルタも同様に、ステップＳ１１〜Ｓ１８で、エア通過時間Ｆそれぞれが３〜１００時間であるときの、目標除去効率に達するフィルタ厚さＴｎが求められる（表２参照）。そして、各エア通過時間Ｆにおける、フィルタ厚さＴｎ（破過厚さ）から、図５に示すグラフ（２）のフィルタ特性が得られる。
【００５４】
【表２】
2009254942.tif 000005
【００５５】
すなわち、表２のフィルタは、試験用エアが１００時間流入されることにより、寿命に達したと判定される。したがって、３、１０、３０、６０、１００時間それぞれのとき、すなわち、寿命消費率が０．３／１０、１／１０、３／１０、６／１０、１０／１０それぞれであるとき、破過されるフィルタ厚さそれぞれは、Ｔ１、Ｔ２、Ｔ３、Ｔ４、Ｔ５それぞれになる。
【００５６】
これにより、表２の例のフィルタは、図５のグラフ（２）に示される関数の特性を有することとなる。すなわち、エア通過時間Ｆと、破過厚さＴｎとの関係は、比例関係にならず、例えば、破過されたとみなされたフィルタ厚さＴｎがＴ２である場合、１／１０の寿命が消費されたとされる。また、例えば、破過されたとみなされたフィルタ厚さがＴ４である場合、６／１０の寿命が消費されたとされる。
【００５７】
したがって、表２の例のフィルタと同一構成のフィルタが寿命推定対象であるときには、例えば、破過されたとみなされたフィルタ厚さＴｎが厚さＴ２である場合、その寿命消費率は１／１０であると算定される（ステップＳ７）。そして、フィルタの寿命は、寿命推定対象のフィルタの使用時間Ｐに１０を乗じた期間であると推定される（ステップＳ８）。
【００５８】
以上のように、本実施形態に係る寿命推定方法では、フィルタ特性が考慮された上で寿命が算定されている。したがって、例えば表２のフィルタのように、破過厚さＴｎが、エア通過時間Ｆに対して比例的に増加しないような場合でも、正確にフィルタ寿命を推定可能である。
【００５９】
次に、第３の実施形態について、図６を用いて説明する。第１の実施形態では、ケミカルフィルタ１０は、複数のフィルタ層から構成されていたが、本実施形態では、１つのケミカルフィルタ４０から形成される。ケミカルフィルタ４０は、フィルタ基材に無数の吸着剤が均等に付着されて構成される。ケミカルフィルタ４０は、エアの流れ方向において、単位厚さを有する複数のフィルタ部分４１〜４７に分割されていると仮定される。複数のフィルタ部分４１〜４７それぞれの単位厚さそれぞれは同一厚さであり、フィルタ部分４１〜４７は均等に分割されているが、単位厚さは互いに異なる厚さであっても良い。
【００６０】
本実施形態では、所定の使用時間Ｐ使用された、ケミカルフィルタ４０において、フィルタ部分４１〜４７それぞれに含まれる箇所それぞれからサンプルが採取される（ステップＳ１）。これら箇所は、第１の実施形態と同様に、フィルタ部分４１〜４７それぞれにおいて、厚さ方向の位置、および縦横の位置それぞれが同一位置に配置される。
【００６１】
次いで、第１の実施形態と同様に、フィルタ厚さＴ１、Ｔ２、・・・、Ｔ６それぞれの除去効率Ｒ１、Ｒ２、・・・、Ｒ６が、上述した式（１）に基づいて算出される（ステップＳ２〜Ｓ６）。なお、フィルタ厚さＴ１、Ｔ２、・・・、Ｔ６は、１つのフィルタ部分４１の厚さ、２つのフィルタ部分４１、４２の合計厚さ、・・・、６つのフィルタ部分４１〜４６の合計厚さそれぞれに対応する。その後、第１の実施形態と同様に、目標除去効率に達したフィルタ厚さＴｎが特定され寿命が推定される（ステップＳ６〜Ｓ８）。
【００６２】
以上のように、本発明では、ケミカルフィルタが複数のフィルタ層に分割されていないような場合でも、ケミカルフィルタの寿命は推定することが可能である。
【００６３】
なお、第１〜第３の実施形態においては、実際に使用されたケミカルフィルタが用いられて、寿命が判定されたが、未使用のケミカルフィルタが用いられて寿命が判定されても良い。
【００６４】
例えば、未使用のケミカルフィルタが図３に示すフィルタ試験装置２０に装着されて、対象ガス成分を所定濃度含む試験用エアが所定流量で一定時間通過させられて、ケミカルフィルタに強制的に対象ガス成分が吸着させられても良い。試験用エアに含まれる対象ガス成分の濃度や試験用エアの流量は、例えば、実際にケミカルフィルタが使用される環境下における、濃度や流量に近似した値に設定される。この場合、上記試験用エアが一定時間通過させられたケミカルフィルタは、一定時間使用されたケミカルフィルタとみなされる。
【００６５】
また、例えば、試験用エアにおける対象ガス成分の濃度や流量は、実際にケミカルフィルタが使用される環境下における濃度や流量の数倍の値にされても良い。この場合、ケミカルフィルタは、一定時間の数倍の期間使用されたものとみなされる。このように未使用ケミカルフィルタが使用される場合も、強制的に対象ガス成分が吸着させられたケミカルフィルタは、第１の実施形態と同様に、ステップＳ１〜Ｓ８の手順で寿命が推定される。
【００６６】
また、例えば、寿命推定対象のケミカルフィルタの上流側に、さらに強制的に対象ガス成分が所定量吸着されたガス吸着フィルタ層が積層されていても良い。この場合には、対象ガス成分を含まない気体が、所定流量で所定時間の間、寿命推定対象のケミカルフィルタを通過させられる。これにより、本例では、対象ガス成分は、ケミカルフィルタを通過する空気によって、ガス吸着フィルタ層から離脱され、寿命推定対象のケミカルフィルタに強制的に吸着されることになる。そして、その強制的に対象ガス成分が吸着させられたケミカルフィルタは、第１の実施形態と同様に、ステップＳ１〜Ｓ８の手順で寿命が推定される。
【００６７】
上記各実施形態では、対象ガス成分がＴＭＳであったが、吸着剤に吸着される他の有機物ガス成分であって良く、また吸着剤に吸着される有機物ガス成分の全てであっても良い。
【００６８】
上記各実施形態では、フィルタ層それぞれに使用される吸着剤としては同一の対象ガス成分を吸着できる同一タイプのものが使用されるのならば、物理吸着剤以外の吸着剤が使用されても良く、例えば化学吸着剤が使用されても良い。化学吸着剤としては、例えば、活性炭、アルミナ、ゼオライト、ポリシリコン等の物理吸着剤に酸性物質が添着されたものや、強酸性イオン交換樹脂等の酸性吸着剤が使用され、吸着剤によって吸着される対象ガス成分は、アルカリ性ガスとなる。なお、対象ガス成分は、アルカリ性ガスのうち特定の１又は２以上の成分であっても良いし、アルカリ性ガスの全ての成分であっても良い。
【００６９】
化学吸着剤としては、物理吸着剤にアルカリ物質が添着されたものや、強塩基性イオン交換樹脂等のアルカリ性吸着剤が使用され、吸着剤によって吸着される対象ガス成分が酸性ガスとなっても良い。なお、対象ガス成分は、酸性ガスのうち特定の１又は２以上の成分であっても良いし、酸性ガスの全ての成分であっても良い。
【００７０】
吸着剤として酸性吸着剤又はアルカリ性吸着剤が使用され、対象ガス成分がアルカリ性ガス又は酸性ガス成分である場合、ステップＳ２、Ｓ１２における抽出で使用される溶液は、アルカリ性水溶液や、酸性水溶液が使用される。また、ステップＳ３、Ｓ１３における吸着量の測定には、例えばイオンクロマトグラフィーが使用される。
【図面の簡単な説明】
【００７１】
【図１】本発明の第１の実施形態に係るケミカルフィルタの斜視図である。
【図２】第１の実施形態における寿命推定方法の工程を示すフローチャートである。
【図３】第２の実施形態において使用されるフィルタ試験装置を示す模式図である。
【図４】第２の実施形態において、ケミカルフィルタの特性を求める方法の工程を示すフローチャートである。
【図５】各ケミカルフィルタの破過厚さと寿命消費率との関係を示すグラフである。
【図６】本発明の第３の実施形態に係るケミカルフィルタの斜視図である。
【符号の説明】
【００７２】
１０、４０  ケミカルフィルタ
１０’  試験用ケミカルフィルタ
１０Ｕ  端面
１１〜１７  フィルタ層
Ｈ  流れ方向
Ｔ１〜Ｔ７  フィルタ厚さ
４１〜４７  フィルタ部分
【図１】
2009254942.tif 000006
【図２】
2009254942.tif 000007
【図３】
2009254942.tif 000008
【図４】
2009254942.tif 000009
【図５】
2009254942.tif 000010
【図６】
2009254942.tif 000011